(57)【特許請求の範囲】
【請求項１】
リチウム二次電池用集電体に適用される電解銅箔であって、
前記電解銅箔は、熱処理していない状態で得られたＸ線回折分析グラフ（Ｘ軸変数を回折角２θ、Ｙ軸変数を回折されたＸ線の強度にして示されたグラフ）上に現れる（１１１）面に対するピーク曲線の半値幅が０．０８以上０．１５以下であり、
前記電解銅箔は、１９０℃で１時間熱処理した状態で得られたＸ線回折分析グラフ（Ｘ軸変数を回折角２θ、Ｙ軸変数を回折されたＸ線の強度にして示されたグラフ）上に現れる（１１１）面に対するピーク曲線の半値幅が０．０９９以上０．１１以下であることを特徴とする電解銅箔。
【請求項２】
前記電解銅箔は、表面に形成された保護層を備え、
前記保護層は、クロム酸塩、ベンゾトリアゾール及びシランカップリング剤のうち選択された少なくとも１つからなることを特徴とする請求項１に記載の電解銅箔。
【請求項３】
前記電解銅箔は、０．３μｍ以上１．５μｍ以下の表面粗度（Ｒｚ）を有することを特徴とする請求項１に記載の電解銅箔。
【請求項４】
前記電解銅箔は、Ｍ面の６０度における光沢度が２０ＧＵ以上５００ＧＵ以下であることを特徴とする請求項１に記載の電解銅箔。
【請求項５】
請求項１に記載された電解銅箔からなるリチウム二次電池用集電体。
【請求項６】
請求項５に記載されたリチウム二次電池用集電体を含むリチウム二次電池。
【発明の詳細な説明】
【技術分野】
【０００１】
本発明は、電解銅箔、該電解銅箔を含むリチウム二次電池用集電体及びリチウム二次電池に関し、より詳しくは、向上された品質により二次電池の特性を向上させることができる電解銅箔、そして該電解銅箔を含むリチウム二次電池用集電体及びリチウム二次電池に関する。
【０００２】
本出願は、２０１５年１０月２１日出願の韓国特許出願第１０−２０１５−０１４６４８８号に基づく優先権を主張し、該当出願の明細書及び図面に開示された内容は、すべて本出願に援用される。
【背景技術】
【０００３】
リチウム二次電池は、他の二次電池に比べて相対的にエネルギー密度が高く、作動電圧が高いだけでなく、優れた保存及び寿命特性を示すなど多くの長所を有するため、パソコン、カムコーダー、携帯電話、携帯用ＣＤプレーヤー、ＰＤＡなど各種の携帯用電子機器に広く使用されている。
【０００４】
一般に、リチウム二次電池は、電解質を介在して配置された正極及び負極を含む構造を有し、前記正極は正極集電体に正極活物質が付着された構造を有し、前記負極は負極集電体に負極活物質が付着された構造を有する。
【０００５】
リチウム二次電池において、負極集電体の素材としては主に電解銅箔が使用されるが、このような電解銅箔は二次電池の充放電によって二次電池の内部に苛酷条件が繰り返して形成されても二次電池の性能を維持できるように優れた物性を有しなければならない。
【０００６】
前記電解銅箔が有するべき物性としては、例えば、電解銅箔の製造工程で電解銅箔に皺が発生しないこと、電解銅箔を用いて製造された二次電池が充放電を繰り返しても放電容量保持率が一定水準以上を示すことなどが挙げられる。
【０００７】
一方、このような電解銅箔の優れた物性は電解銅箔が有する様々な因子を調節することで確保できるが、どの因子をどの範囲に調節すれば所望の物性が得られるかを明らかにすることは容易ではない。
【発明の概要】
【発明が解決しようとする課題】
【０００８】
本発明は、上述した問題点に鑑みてなされたものであり、リチウム二次電池の優れた性能発現のための重要な因子を見つけ出し、それを調節することで電解銅箔にリチウム二次電池の優れた性能発現のための物性を持たせることを目的とする。
【０００９】
ただし、本発明がなそうとする技術的課題は、上述した課題に制限されず、他の技術的課題は下記する発明の説明から当業者に明確に理解できるであろう。
【課題を解決するための手段】
【００１０】
本発明者らは、上述した技術的課題を解決するために鋭意研究し、その結果、常温での電解銅箔及び高温熱処理した電解銅箔に対するＸ線回折実験を通じて得られた２θ（回折角）−強度（ｉｎｔｅｎｓｉｔｙ）グラフにおいて、電解銅箔の（１１１）面に対するピーク曲線が有する半値幅（ＦＷＨＭ：Ｆｕｌｌ Ｗｉｄｔｈ ａｔ Ｈａｌｆ Ｍａｘｉｍｕｍ）値が一定範囲を維持する場合、物性の優れた電解銅箔が得られることを見出した。また、本発明者らは、このような優れた物性を有する電解銅箔をリチウム二次電池用集電体に適用することで、充放電を繰り返しても優れたリチウム二次電池の特性を維持できることを見出した。
【００１１】
このように優れたリチウム二次電池の特性を維持できる本発明の一実施例による電解銅箔は、リチウム二次電池用集電体に適用される電解銅箔であって、熱処理していない状態で得られたＸ線回折分析グラフ（Ｘ軸変数を回折角２θ、Ｙ軸変数を回折されたＸ線の強度にして示されたグラフ）上に現れる（１１１）面に対するピーク曲線の半値幅が０．０８以上０．１５以下である。
【００１２】
前記電解銅箔は、１９０℃で１時間熱処理した状態で得られたＸ線回折分析グラフ（Ｘ軸変数を回折角２θ、Ｙ軸変数を回折されたＸ線の強度にして示されたグラフ）上に現れる（１１１）面に対するピーク曲線の半値幅が０．０９９以上０．１１以下であり得る。
【００１３】
前記電解銅箔は、表面に形成された保護層を備え、前記保護層はクロム酸塩（ｃｈｒｏｍａｔｅ）、ベンゾトリアゾール（ｂｅｎｚｏｔｒｉａｚｏｌｅ）及びシランカップリング剤のうち選択された少なくとも１つからなり得る。
【００１４】
前記電解銅箔は、０．３μｍ以上１．５μｍ以下の表面粗度を有し得る。
【００１５】
前記電解銅箔は、表面の光沢度が２０ＧＵ以上５００ＧＵ以下であり得る。
【００１６】
一方、本発明の一実施例によるリチウム二次電池用集電体は、上述した本発明の一実施例による電解銅箔からなり、本発明の一実施例によるリチウム二次電池は、このような本発明の一実施例によるリチウム二次電池用集電体を含んで構成される。
【発明の効果】
【００１７】
本発明によれば、特に皺発生の防止という側面で優れた物性を有する電解銅箔が得られ、リチウム二次電池に対する充放電が繰り返されてもリチウム二次電池の容量保持率の減少を最小化することができる。
【図面の簡単な説明】
【００１８】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【００１９】
【図１】本発明の一実施例による電解銅箔を示した断面図である。
【図２】半値幅の意味を具体的に説明するための図である。
【図３】半値幅の意味を具体的に説明するための図である。
【図４】電解銅箔の皺発生有無を判断するための実験方法を示した図である。
【発明を実施するための形態】
【００２０】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２１】
図１を参照して本発明の一実施例による電解銅箔１０の構成を説明する。
【００２２】
図１は、本発明の一実施例による電解銅箔を示した断面図である。
【００２３】
図１を参照すれば、本発明の一実施例による電解銅箔１０は銅層１１及び前記銅層１１の表面１１ａ、１１ｂに選択的に形成される保護層１２を含む。
【００２４】
前記電解銅箔１０は、リチウム二次電池の負極集電体として使用されることが望ましい。すなわち、リチウム二次電池において、負極活物質と結合される負極集電体としては電解銅箔１０を用いることが望ましい。一方、正極活物質と結合される正極集電体としてはアルミニウム（Ａｌ）からなる箔（ｆｏｉｌ）を用いることが一般的である。
【００２５】
したがって、本発明では前記電解銅箔１０が使用される本発明の一実施例による二次電池用集電体が負極集電体に該当する場合を挙げて説明する。
【００２６】
本発明の一実施例による電解銅箔１０は、常温及び／または高温で測定された半値幅が一定範囲以内に制御された状態を維持する。
【００２７】
ここで半値幅とは、図２に示されたように、銅箔試料に対するＸ線回折実験を通じて得られたグラフにおいて、銅箔試料の結晶面指数（１１１）面に対応するピーク曲線を用いて得られる値である。具体的に、前記半値幅とは、（１１１）面に対応するピーク曲線に現れた最大強度値の半分に該当する強度値に対応する２つの２θ値の差を意味する。
図２は、Ｘ軸変数（横軸）を回折角２θ、Ｙ軸変数（縦軸）を回折されたＸ線の強度にして示されたＸ線回折分析グラフである。
【００２８】
また、前記２θ値は、図３に示されたように、銅箔試料にＸ線を入射角θで照射したとき、回折されて出る角を意味する。
【００２９】
本発明の一実施例による電解銅箔１０は、製造工程過程において常温で（１１１）面に対して測定した半値幅が約０．０８〜０．１５の範囲を有する。ここで、常温とは、電解銅箔の製造工程のうち、特に熱処理などが施されない工程が行われる温度を意味し、例えば、銅箔を移動させるロール・ツー・ロール（Ｒｏｌｌ−Ｔｏ−Ｒｏｌｌ）工程などが行われる温度が常温に属する。
【００３０】
このような半値幅の範囲は銅箔の皺発生を防止できる半値幅の範囲であって、このような半値幅が約０．０８より小さい場合は、銅箔の皺発生に対する改善効果がなく、半値幅が約０．１５より大きければ、銅箔の結晶粒が小さ過ぎる場合に該当するため、銅箔の強度及び延伸率を制御し難い。
【００３１】
電解銅箔が有する常温における半値幅が上述した範囲から外れる場合、電解銅箔及びリチウム二次電池の製造過程で電解銅箔に皺が発生する恐れが高くなる。皺が発生すれば、集電体の表面に負極材が均一にコーティングできず、負極材のコーティング厚さのバラツキ及び外観不良が発生して製品品質の低下につながる恐れがある。
【００３２】
一方、本発明の一実施例による電解銅箔１０の常温における半値幅が上述した範囲内である場合、耐皺性の強い電解銅箔が得られ、このように耐皺性の強い電解銅箔を用いる場合、ロール・ツー・ロール工程で線速（生産速度）を高めることができるため、製品の全体的な生産性向上は勿論、製造された製品（電解銅箔及びリチウム二次電池）の品質向上という結果をもたらすことができる。
【００３３】
一方、本発明の一実施例による電解銅箔１０は、リチウム二次電池の製造工程で負極集電体として用られる電解銅箔が置かれる高温環境と同一／類似条件の熱処理（約１９０℃で１時間熱処理）を経た後、（１１１）面に対して測定された半値幅が約０．０９９〜０．１１の範囲を有する。
【００３４】
このような半値幅の範囲は、本発明の一実施例による電解銅箔１０が適用された負極集電体を用いて製作したリチウム二次電池を繰り返して充放電する場合、優れたリチウム二次電池の容量保持率特性を示す範囲である。
【００３５】
前記電解銅箔１０の常温における半値幅及び高温熱処理後の半値幅は、後述する電解銅箔の製造過程でメッキのためのメッキ液（電解液）に含まれる銅、硫酸の濃度変化、メッキ液に選択的に添加される各種添加剤（無機添加剤、レベラー、光沢剤など）の濃度変化、メッキ時の電流密度の変化、及びメッキ液の温度変化などと関連し得る。
【００３６】
一方、本発明の一実施例による電解銅箔１０は、硫酸銅水溶液をメッキ液（電解液）として用いて、一定速度で回転するドラム型の負極と反対側に位置した正極との間にメッキ液を供給し、回転するドラム型の負極面に銅を電着、還元析出させることで製造され、約２０μｍ未満の厚さで製造された（電解銅箔が薄いほど活物質付き集電体を二次電池内に多く収納できるため、高容量化に有利である一方、電解銅箔が厚いほど二次電池への適用時に高容量化し難いことがあり得るため、電解銅箔の厚さは２０μｍを超えないことが望ましい）。
【００３７】
図１を再び参照すれば、電解メッキによって生成される電解銅箔は２つの異なる面を有する。すなわち、電解銅箔には、負極ドラムに接している面である光沢面（ｓｈｉｎｙ ｓｉｄｅ、Ｓ面）１１ａ、及び析出によって結晶粒が成長する方向に位置した面である粗面（Ｍａｔｔ ｓｉｄｅ、Ｍ面）１１ｂがある。このような電解銅箔のＳ面とＭ面の表面粗度（Ｒｚ）は、約０．３μｍないし１．５μｍの範囲で形成されることが望ましい。
【００３８】
電解銅箔の表面粗度が約０．３μｍ未満と低過ぎる場合は、活物質と電解銅箔との結合力が劣り、リチウム二次電池の放電容量保持率が低下することがある。一方、電解銅箔の表面粗度が約１．５μｍを超えて高過ぎる場合は、活物質と電解銅箔とが均一に接触し難くてリチウム二次電池の放電容量保持率が低下することがある。
【００３９】
また、本発明の一実施例による電解銅箔１０の表面で測定されるＭ面（Ｍａｔｔ ｓｉｄｅ）の６０度における光沢度は約２０〜５００ＧＵ（ｇｌｏｓｓ ｕｎｉｔ）の範囲であることが望ましい。光沢度が低過ぎれば、表面の粗度が高過ぎて表面が過度に不均一な場合に該当し、逆に光沢度が高過ぎれば、表面の粗度が低過ぎて表面が過度に滑らかな場合に該当するためである。
【００４０】
一方、前記保護層１２は、電解銅箔１０の防錆処理のために銅層１１の表面に選択的に形成されるものであり、クロム酸塩、ベンゾトリアゾール及びシランカップリング剤のうち選択された少なくとも１つからなり得る。前記保護層１２は、電解銅箔１０に対して防錆特性だけでなく、耐熱特性及び／または活物質との結合力増大特性を与える役割も果たせる。
【００４１】
１．電解銅箔の製造
【００４２】
【表１】
0006263587.tif 000002
【００４３】
（実施例）
表１のように、銅濃度が７０〜８０ｇ／Ｌ、硫酸濃度が８０〜１１０ｇ／Ｌであるメッキ液を製造し、各種添加剤（無機金属、レベラー、光沢剤）を添加して約４０〜４５℃の温度、約４５〜６５ＡＳＤの電流密度条件で電解銅箔を製造した（ただし、必ずしもこのような範囲に限定されるものではなく、本発明の目的を達成できる範囲内で適切に調節され得る）。
【００４４】
ここで、無機金属としてはＦｅ、Ｗ、Ｚｎ、Ｍｏなどが用いられ、レベラーとしてはゼラチン、コラーゲン、ポリエチレングリコール（ＰＥＧ）が用いられ、光沢剤としてはビス（３‐スルホプロピル）ジスルフィド（ＳＰＳ）、メルカプト‐プロパンスルホン酸（ＭＰＳ）、３‐Ｎ，Ｎ‐ジメチルアミノジチオカルバモイル‐１‐プロパンスルホン酸（ＤＰＳ）が用いられた。
一方、上記のような工程条件によって製造された電解銅箔を保護（防錆など）するため、表面にクロム酸塩処理を施した。
【００４５】
（比較例）
表１のように、銅濃度が７０〜８０ｇ／Ｌ、硫酸濃度が９５〜１０５ｇ／Ｌであるメッキ液に各種添加剤（実施例と同じ添加剤）を添加し、約４５℃の温度、約５０〜６０ＡＳＤの電流密度条件で電解銅箔を製造した。
【００４６】
２．電解銅箔の半値幅の測定及び半値幅による性能テスト
【００４７】
【表２】
0006263587.tif 000003
【００４８】
（１）半値幅の測定方法
（常温での測定方法）
銅箔のＸ線回折分析条件：
モデル：Ｄ−８ Ａｄｖａｎｃｅ ＬｙｎｘＥｙｅ（ＢＲＵＫＥＲ社製）
本発明では以下の仕様を有する上記の装置を使用したが、Ｘ線回折分析が可能な装置であれば特に限定されない。
ターゲット：Ｃｕ
出力：４０ｋＶ、４０ｍＡ
波長：１．５４０６Å
測定範囲：２０〜１００ｄｅｇ
スキャン軸：Ｔｈｅｔａ−２Ｔｈｅｔａ
スキャン速度：２ｄｅｇ／分
上記の条件でＸ線回折分析を行い、得られた結果から電解銅箔の（１１１）面に対して現れるピークの半値幅を計算した。
【００４９】
（高温での測定方法）
１９０℃で１時間の熱処理後、常温測定方法と同じ方法でＸ線回折分析を行った。分析結果に基づいて電解銅箔の（１１１）面に対して現れるピークの半値幅を計算した。
【００５０】
（２）半値幅による効果
【００５１】
（常温での効果）
図４に示されたように、１番ロールと２番ロールとの間の角度を１．５゜にしてミスアラインメント（ｍｉｓａｌｉｇｎｍｅｎｔ）を人為的に生じさせた後、銅箔を進行させたときの銅箔への皺発生有無を確認した。
【００５２】
表２に示されたテスト結果を見れば、特に実施例２と比較例４との比較を通じて、半値幅が約０．０８以上を維持することが皺発生を防止する側面で有利であることが分かる。また、表２のテスト結果には示されていないが、半値幅が約０．１５を超えれば、結晶粒が小さ過ぎる場合に該当し、銅箔の強度及び延伸率を制御し難いため、半値幅は約０．１５以下に制御することが有利である。
【００５３】
（高温での効果）
高温での半値幅による効果は、以下の条件で製作したリチウム二次電池を対象にし、５００回の充放電試験を繰り返した後の容量保持率を測定することで把握した。このとき、リチウム二次電池の充電は、定電流定電圧（ＣＣＣＶ）モード、充電電圧４．３Ｖ、充電電流０．２Ｃ（５時間充電することで満充電される電流）の条件で実施し、放電は定電流（ＣＣ）モード、放電電圧３．０Ｖ、放電電流０．５Ｃ（２時間で満放電する電流）の条件で実施した。このように、繰り返して充放電した後、リチウム二次電池の容量保持率を測定した。
【００５４】
表２に示されたテスト結果を見れば、特に実施例１と比較例２との結果比較を通じて、半値幅が約０．０９９以上に維持されることがリチウム二次電池の容量保持率の側面で有利であることが分かる。また、実施例５と比較例４との結果比較を通じて、半値幅が約０．１１以下に維持されることがリチウム二次電池の容量保持率の側面で有利であることが分かる。
【００５５】
リチウム二次電池の製造：
−正極板及び負極板の製造
【００５６】
（正極材混合物の組成）
正極材（ＬｉＣｏＯ２）：８５ｗｔ％、導電材（アセチレンブラック）：８ｗｔ％、バインダー（ポリフッ化ビニリデン）：７ｗｔ％
【００５７】
（負極混合物の組成）
負極材（グラファイトまたは炭素材）：９５〜９８ｗｔ％、バインダー（ポリフッ化ビニリデン）：２〜５ｗｔ％
【００５８】
上記の材料にＮ‐メチルピロリドンを添加してスラリーを製造した後、それぞれアルミニウム箔からなる正極集電体及び電解銅箔からなる負極集電体の表面に塗布して溶剤を蒸発させ、圧延し一定サイズに切断して正極板及び負極板を製作した。
【００５９】
−リチウム二次電池の組立て
正極板、セパレータ（親水処理した多孔質ポリエチレンフィルム）、負極板の３枚を順次積層して巻き取り、それを容器に入れて電解液を注入／密封することで円筒型電池を完成した。電池の規格は一般的な円筒型である１８６５０型を使用した。電解液としては、エチレンカーボネート（ＥＣ）及びジメチルカーボネート（ＤＭＣ）を体積比１：１に混合した溶媒に１ＭのＬｉＰＦ６を溶解させたものを使用した。
【００６０】
上記の実験結果から、常温及び／または高温での半値幅が一定範囲以内に制御される場合、電解銅箔及びリチウム二次電池の生産性を向上させることができ、また充放電が繰り返されてもリチウム二次電池の容量保持率を高い水準で維持できることを明確に分かる。
【００６１】
以上のように、本発明を限定された実施例と図面によって説明したが、本発明はこれに限定されるものではなく、本発明の属する技術分野で通常の知識を有する者によって本発明の技術思想と特許請求の範囲の均等範囲内で多様な修正及び変形が可能であることは言うまでもない。
【符号の説明】
【００６２】
１０：電解銅箔
１１：銅層
１１ａ：光沢面
１１ｂ：粗面
１２：保護層
【図１】
0006263587.tif 000004
【図２】
0006263587.tif 000005
【図３】
0006263587.tif 000006
【図４】
0006263587.tif 000007